鉄-ケイ素酸化物粒子において、a該鉄-ケイ素酸化物粒子が、2つの部分を有する球面形及び/又は回転楕円面形の粒子を有し、その際、一方の部分は実質的に非晶質二酸化ケイ素から成り、かつ他方の部分は実質的に酸化鉄から成り、bCuKα線、40kVの電圧U及び40mAの電流値Iを用いた回折計によってもたらされるX線回折図中で、b1最大シグナル高さ1が、回折角2Θ=32~34°にある回折反射1、及びb2最大シグナル高さ2が、回折角2Θ=34.5~36.5°にある回折反射2を示し、その際、b3q=0.2~20、ここで、qは、最大シグナル高さ2/最大シグナル高さ1として定義されている、ことを特徴とする、鉄-ケイ素酸化物粒子。q≧1であることを特徴とする、請求項1記載の鉄-ケイ素酸化物粒子。二酸化ケイ素又はFe2O3として計算された酸化鉄の割合が10~90質量であることを特徴とする、請求項1又は2記載の鉄-ケイ素酸化物粒子。前記粒子の表面が、有機化合物及び/又は無機化合物によって改質されていることを特徴とする、請求項1から3までのいずれか1項記載の鉄-ケイ素酸化物粒子。二酸化ケイ素及びFe2O3として計算された酸化鉄の割合の総和が99質量以上であることを特徴とする、請求項1から4までのいずれか1項記載の鉄-ケイ素酸化物粒子。BET表面積が10~200m2/gであることを特徴とする、請求項1から5までのいずれか1項記載の鉄-ケイ素酸化物粒子。請求項1から6までのいずれか1項記載の鉄-ケイ素酸化物粒子を製造する方法において、aそれぞれ1種以上の、a1Fe2O3及びSiO2を基準とした、製造されるべき鉄-ケイ素酸化物粒子にとって所望の比に応じた、酸化可能かつ/又は加水分解可能な蒸気状のケイ素化合物並びに酸化可能かつ/又は加水分解可能な蒸気状の鉄化合物を包含する混合物の流、a2水素含有燃焼ガス及びa3酸素を含有するガスを火炎中で反応させ、その際、下記:a4酸素の全量は、水素含有燃焼ガス、ケイ素化合物及び鉄化合物の完全な反応に少なくとも十分であり、a5ケイ素化合物、鉄化合物、燃焼ガス及び酸素から成る出発原料の量を、500~3000°Cの断熱火炎温度Tadが生じるように選択し、その際、Tad=[出発原料の温度部分反応の反応エンタルピーの総和/反応後の物質の熱容量]、ここで、該物質の比熱容量は1000°Cに基づいている、ことが適用され、b反応混合物から固形分をガス状物質より分離し、かつc該固形分を、場合により無機表面改質剤及び/又は有機表面改質剤で処理することを特徴とする、請求項1から6までのいずれか1項記載の鉄-ケイ素酸化物粒子の製造法。前記固体を水蒸気で処理することを特徴とする、請求項7記載の方法。前記鉄化合物が塩化鉄IIIであることを特徴とする、請求項7又は8記載の方法。前記ケイ素化合物がハロゲン含有ケイ素化合物であることを特徴とする、請求項7から9までのいずれか1項記載の方法。前記断熱温度Tad=1500~2800°Cであることを特徴とする、請求項7から10までのいずれか1項記載の方法。1<λ≦2かつ2.5≦γ≦20又は1<λ≦2かつ1<λ≦2であることを特徴とする、請求項7から11までのいずれか1項記載の方法。反応体の負荷量cが0.5~3モル/Nm3であることを特徴とする、請求項7から12までのいずれか1項記載の方法。データ記載装置中での、画像化法における造影剤としての、生化学的な分離法及び分析法のための、医療用途のための、ガラス表面や金属表面を研磨するための、触媒としての又は触媒担体としての、フィラーとしての、増粘剤としての、断熱のための、分散助剤としての、流動助剤としての、強磁性流体中や接着剤組成物中での、請求項1から6までのいずれか1項記載の鉄-ケイ素酸化物粒子の使用。